"陽極、陰極、および前記陽極と陰極との間に配置された1層以上の有機物層を含む有機発光素子であって、前記有機物層は発光層を含み、前記陽極と発光層との間には、蛍光発光効率がNPBの蛍光発光効率と等しいかそれより大きい化合物を含む有機物層を含むことを特徴とする有機発光素子。前記蛍光発光効率がNPBの蛍光発光効率と等しいかそれより大きい化合物を含む有機物層は、前記発光層と接することを特徴とする、請求項1に記載の有機発光素子。前記陰極と発光層との間には、下記化学式1~4で表される化合物からなる群から選択された化合物を1種以上含む有機物層を含むことを特徴とする、請求項1に記載の有機発光素子。前記化学式1および2において、R1、R2、R3、R4およびR5は、互いに同一であるかまたは異なり、各々独立して、水素、炭素数1~10のアルキル基、炭素数2~10のアルケニル基、炭素数6~20のアリール基、および炭素数5~20のヘテロアリール基からなる群から選択され、但し、R1およびR2が同時に水素である場合は除き、R4およびR5が同時に水素である場合は除き、Ar1およびAr2は、各々独立して、直接結合、炭素数6~20のアリーレン基、および炭素数5~20のヘテロアリーレン基からなる群から選択され、Xは、NR6、SまたはOであり、R6は、水素、炭素数1~10のアルキル基、炭素数2~10のアルケニル基、炭素数6~20のアリール基、および炭素数5~20のヘテロアリール基からなる群から選択され、前記化学式3において、X1はNまたはCR9であり、X2はNまたはCR10であり、X3はNまたはCR11であり、X4はNまたはCR12であり、Y1はNまたはCR13であり、Y2はNまたはCR14であり、Y3はNまたはCR15であり、Y4はNまたはCR16であり、X1~X4とY1~Y4は同時にNではなく、R9~R16は、各々独立して、-Lp-Yqであり、ここで、pは0~10の整数であり、qは1~10の整数であり、R9~R16のうち隣り合う2以上の基は単環式または多環式の環を形成してもよく、Lは、酸素;硫黄;置換もしくは非置換の窒素;置換もしくは非置換のリン;置換もしくは非置換のアリーレン基;置換もしくは非置換のアルケニレン基;置換もしくは非置換のフルオレニレン基;置換もしくは非置換のカルバゾリレン基;またはN、O、S原子のうち1つ以上を含む置換もしくは非置換のヘテロアリーレン基であり、Yは、水素;重水素;ハロゲン基;ニトリル基;ニトロ基;ヒドロキシ基;置換もしくは非置換のシクロアルキル基;置換もしくは非置換のアルコキシ基;置換もしくは非置換のアリールオキシ基;置換もしくは非置換のアルキルチオキシ基;置換もしくは非置換のアリールチオキシ基;置換もしくは非置換のアルキルスルホキシ基;置換もしくは非置換のアリールスルホキシ基;置換もしくは非置換のアルケニル基;置換もしくは非置換のシリル基;置換もしくは非置換のホウ素基;置換もしくは非置換のアルキルアミン基;置換もしくは非置換のアラルキルアミン基;置換もしくは非置換のアリールアミン基;置換もしくは非置換のヘテロアリールアミン基;置換もしくは非置換のアリール基;置換もしくは非置換のフルオレニル基;置換もしくは非置換のカルバゾール基;またはN、O、S原子のうち1つ以上を含む置換もしくは非置換のヘテロアリール基であり、LおよびYが各々2以上存在する場合、これらは、各々独立して、互いに同一であるかまたは異なり、R7およびR8は、互いに連結され、置換もしくは非置換の脂肪族、芳香族、またはヘテロ芳香族の単環式または多環式の環を形成しても形成しなくてもよく、R7およびR8が環を形成しない場合、R7およびR8は、互いに同一であるかまたは異なり、各々独立して、水素、炭素数1~10のアルキル基、炭素数2~10のアルケニル基、炭素数3~20のシクロアルキル基、炭素数6~20のアリール基、および炭素数5~20のヘテロアリール基からなる群から選択され、但し、X1~X4とY1~Y4が同時にCR9~CR16である場合、R9~R16のうち少なくとも1つは水素でない置換基を有するか、R7とR8が互いに結合して置換された単環式または多環式の環を形成し、前記化学式4において、R17およびR18は、互いに同一であるかまたは異なり、各々独立して、水素、重水素、ハロゲン、アミノ基、ニトリル基、ニトロ基、C1~C30のアルキル基、C2~C30のアルケニル基、C1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたC1~C30のアルキル基;ハロゲン、アミノ基、ニトリル基、ニトロ基、C1~C30のアルキル基、C2~C30のアルケニル基、C1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたC3~C30のシクロアルキル基;ハロゲン、アミノ基、ニトリル基、ニトロ基、C1~C30のアルキル基、C2~C30のアルケニル基、C1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたC5~C30のアリール基;またはハロゲン、アミノ基、ニトリル基、ニトロ基、C1~C30のアルキル基、C2~C30のアルケニル基、C1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたC2~C30のヘテロアリール基であり、互いに隣り合う基と脂肪族、芳香族、脂肪族ヘテロまたは芳香族ヘテロの縮合環を形成するかスピロ結合をなしてもよく、R19~R22は、互いに同一であるかまたは異なり、各々独立して、水素、重水素、ハロゲン、アミノ基、ニトリル基、ニトロ基、C1~C30のアルキル基、C2~C30のアルケニル基、C1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたC1~C12のアルコキシ基;ハロゲン、アミノ基、ニトリル基、ニトロ基、C1~C30のアルキル基、C2~C30のアルケニル基、C1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたC1~C12のアルキルチオキシ基;ハロゲン、アミノ基、ニトリル基、ニトロ基、C1~C30のアルキル基、C2~C30のアルケニル基、C1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたC1~C30のアルキルアミン基;ハロゲン、アミノ基、ニトリル基、ニトロ基、C1~C30のアルキル基、C2~C30のアルケニル基、C1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたC5~C30のアリールアミン基;ハロゲン、アミノ基、ニトリル基、ニトロ基、C1~C30のアルキル基、C2~C30のアルケニル基、C1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたC5~C30のアリール基;ハロゲン、アミノ基、ニトリル基、ニトロ基、C1~C30のアルキル基、C2~C30のアルケニル基、C1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたC2~C30のヘテロアリール基;ハロゲン、アミノ基、ニトリル基、ニトロ基、C1~C30のアルキル基、C2~C30のアルケニル基、C1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたシリコン基;ハロゲン、アミノ基、ニトリル基、ニトロ基、C1~C30のアルキル基、C2~C30のアルケニル基、C1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたホウ素基;アミノ基;ニトリル基;ニトロ基;ハロゲン基;アミド基;またはエステル基であり、互いに隣り合う基と脂肪族、芳香族、脂肪族ヘテロまたは芳香族ヘテロの縮合環を形成するかスピロ結合をなしてもよく、Ar3は、C1~C30のアルキル基、C2~C30のアルケニル基、C1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたC5~C30のアリール基;またはC1~C30のアルキル基、C2~C30のアルケニル基、C1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたC2~C30のヘテロアリール基であり、Yは、環を構成する1つ以上の炭素が追加で窒素で置換されてもよいヘテロアリール基であり、Zは、アリール基または環を構成する1つ以上の炭素が窒素で置換されたヘテロアリール基である。前記化学式3は、下記化学式5~8のうちいずれか1つで表されることを特徴とする、請求項3に記載の有機発光素子。前記化学式5~8において、X1~X4およびY1~Y4は前記化学式3で定義したものと同様であり、Nn1およびNn2において、Nは窒素原子を意味し、窒素原子がベンゼン環内の炭素原子の代わりをすることができることを示し、Nn1において、n1は0~2の整数であり、Nn2において、n2は0~2の整数であり、R23およびR24は前記化学式3で定義したR9~R16の定義と同様であり、前記化学式6において、k1は0~4の整数であり、k2は0~4の整数であり、k1が2以上の整数である場合、R23は各々互いに異なってもよく、k2が2以上の整数である場合、R24は各々互いに異なってもよい。前記化学式4は、下記の構造式からなる群のうちいずれか1つで表されることを特徴とする、請求項3に記載の有機発光素子。前記構造式において、R17~R22、およびAr3は前記化学式4で定義したものと同様である。前記化学式1~4で表される化合物からなる群から選択された化合物を1種以上含む有機物層は、電子輸送層、電子注入層、または電子輸送および注入を同時にする層であることを特徴とする、請求項3に記載の有機発光素子。前記蛍光発光効率がNPBの蛍光発光効率と等しいかそれより大きい化合物は、下記化学式11で表される化合物であることを特徴とする、請求項1または3に記載の有機発光素子。前記化学式11において、Ar16~Ar27は、互いに同一であるかまたは異なり、各々独立して、置換もしくは非置換の炭素数6~50のアリール基、または置換もしくは非置換の炭素数5~50のヘテロアリール基であり、Ar22およびAr23、Ar24およびAr25、またはAr26およびAr27は、互いに連結され、飽和または不飽和環状基を形成してもよく、a、b、c、p、qおよびrは、各々独立して、0~3の整数であり、但し、a、bおよびcのうち少なくとも1つは0ではない。前記蛍光発光効率がNPBの蛍光発光効率と等しいかそれより大きい化合物は、下記化学式12で表される化合物であることを特徴とする、請求項1または3に記載の有機発光素子。前記化学式12において、Ar28~Ar31は、互いに同一であるかまたは異なり、各々独立して、置換もしくは非置換の炭素数6~50のアリール基、または置換もしくは非置換の炭素数5~50のヘテロアリール基であり、Ar29およびAr30は、互いに連結され、飽和または不飽和環状基を形成してもよく、L1は、直接結合、置換もしくは非置換の炭素数6~50のアリーレン基、または置換もしくは非置換の炭素数5~50のヘテロアリーレン基であり、xは、0~5の整数である。前記蛍光発光効率がNPBの蛍光発光効率と等しいかそれより大きい化合物は、下記化学式13で表される化合物であることを特徴とする、請求項1または3に記載の有機発光素子。前記化学式13において、L2は、置換もしくは非置換の炭素数10~40のアリーレン基であり、Ar32~Ar35は、互いに同一であるかまたは異なり、各々独立して、置換もしくは非置換の炭素数6~50のアリール基、または置換もしくは非置換の炭素数5~50のヘテロアリール基であり、Ar32およびAr33、またはAr34およびAr35が互いに結合するか、Ar32~Ar35のうちいずれか1つがL2またはL2の置換基と結合して飽和または不飽和環状基を形成してもよい。前記蛍光発光効率がNPBの蛍光発光効率と等しいかそれより大きい化合物は、下記化学式14または15で表される化合物であることを特徴とする、請求項1または3に記載の有機発光素子。化学式14および15において、R1~R12は、互いに同一であるかまたは異なり、各々独立して、水素、ハロゲン、炭素数1~10のアルキル基、炭素数2~10のアルケニル基、炭素数1~10のアルコキシ基、炭素数6~20のアリール基、および炭素数5~20のヘテロアリール基からなる群から選択され、Ar1およびAr2は、互いに同一であるかまたは異なり、各々独立して、炭素数6~20のアリール基および炭素数5~20のヘテロアリール基からなる群から選択され、mおよびnは、各々独立して、0~4の整数である。前記蛍光発光効率がNPBの蛍光発光効率と等しいかそれより大きい化合物は、下記化学式16で表される化合物であることを特徴とする、請求項1または3に記載の有機発光素子。前記化学式16において、X1は、ハロゲン、炭素数1~10のアルキル基、炭素数1~10のアルコキシ基、および炭素数6~20のアリール基からなる群から選択された1種以上で置換もしくは非置換されたN-カルバゾリル基;ハロゲン、炭素数1~10のアルキル基、炭素数1~10のアルコキシ基、および炭素数6~20のアリール基からなる群から選択された1種以上で置換もしくは非置換されたN-フェノキサジイル基;またはハロゲン、炭素数1~10のアルキル基、炭素数1~10のアルコキシ基、および炭素数6~20のアリール基からなる群から選択された1種以上で置換もしくは非置換されたN-フェノチアジイル基であり、X2は、ハロゲン、炭素数1~10のアルキル基、炭素数1~10のアルコキシ基、および炭素数6~20のアリール基からなる群から選択された1種以上で置換もしくは非置換されたN-カルバゾリル基;ハロゲン、炭素数1~10のアルキル基、炭素数1~10のアルコキシ基、および炭素数6~20のアリール基からなる群から選択された1種以上で置換もしくは非置換されたN-フェノキサジイル基;ハロゲン、炭素数1~10のアルキル基、炭素数1~10のアルコキシ基、および炭素数6~20のアリール基からなる群から選択された1種以上で置換もしくは非置換されたN-フェノチアジイル基;または-NAr1Ar2であり、Ar1およびAr2は、各々独立して、ハロゲン、アルキル基、アルコキシ基、およびアリール基からなる群から選択された1種以上で置換もしくは非置換された炭素数6~20のアリール基;またはハロゲン、アルキル基、アルコキシ基、およびアリール基からなる群から選択された1種以上で置換もしくは非置換された炭素数5~20のヘテロアリール基であり、B1およびB2は、互いに同一であるかまたは異なり、各々独立して、水素;重水素;アルキル基;ハロゲン、アルキル基、アルコキシ基、およびアリール基からなる群から選択された1種以上で置換もしくは非置換された炭素数6~20のアリール基;ハロゲン、アルキル基、アルコキシ基、およびアリール基からなる群から選択された1種以上で置換もしくは非置換された炭素数5~20のヘテロアリール基;またはハロゲン、アルキル基、アルコキシ基、およびアリール基からなる群から選択された1種以上で置換もしくは非置換されたアラルキル基であり、Z1およびZ2は、互いに同一であるかまたは異なり、各々独立して、水素;重水素;ハロゲン;アルキル基;アルコキシ基;ハロゲン、アルキル基、アルコキシ基、およびアリール基からなる群から選択された炭素数6~20のアリール基;またはハロゲン、アルキル基、アルコキシ基、およびアリール基からなる群から選択された炭素数5~20のヘテロアリール基である。前記化学式1~4で表される化合物からなる群から選択された化合物を1種以上含む有機物層は、還元性ドーパントをさらに含むことを特徴とする、請求項3に記載の有機発光素子。前記蛍光発光効率がNPBの蛍光発光効率と等しいかそれより大きい化合物を含む有機物層は、p型ドーパントをさらに含むことを特徴とする、請求項1に記載の有機発光素子。前記発光層は、燐光物質を含むことを特徴とする、請求項1に記載の有機発光素子。前記蛍光発光効率がNPBの蛍光発光効率と等しいかそれより大きい化合物を含む有機物層は、正孔注入層、正孔輸送層、または正孔注入および輸送を同時にする層であることを特徴とする、請求項1に記載の有機発光素子。前述した有機発光素子が有する優れた特徴を十分に発揮するためには、素子内の有機物層をなす物質、例えば、正孔注入物質、正孔輸送物質、発光物質、電子輸送物質、電子注入物質などが安定で且つ効率的な材料によって形成されることが先行しなければならないが、未だに安定で且つ効率的な有機発光素子用の有機物層材料の開発が十分に行われていない現状であり、よって、有機発光素子に対する持続的な研究が必要である。前記目的を達成するために、本発明は、陽極、陰極、および前記陽極と陰極との間に配置された1層以上の有機物層を含む有機発光素子であって、前記有機物層は発光層を含み、前記陽極と発光層との間には、蛍光発光効率がNPBの蛍光発光効率と等しいかそれより大きい化合物を含む有機物層を含むことを特徴とする有機発光素子を提供する。本発明は、蛍光発光効率が高い正孔注入層や正孔輸送層が発光層に接する時に発生する正孔注入物質や輸送物質の自己発光効果を抑制して、発光効率が高く、且つ、寿命に優れた有機発光素子を提供することができる。以下、本発明をより具体的に説明する。有機発光素子の熱的、電気的な安全性を高めるために、正孔注入および輸送物質は、化合物のアリール基の大きさが大きくなる方に発展してきた。アリール基が分子内に占める領域が大きくなると、p-軌道p-orbitalの重畳領域が広くなって、電荷の出入りに応じた特性の変化がそれほどない電気的に安定した物質となり得る。また、分子自体の分子量が増えるため、高い蒸着温度や駆動温度に耐える熱的特性も優れるようになる。しかし、このような特性を有するために必須的に含まれるアリール基は、蛍光量子効率が大きくなる方向に行くようになる。蛍光量子効率は、外部の光や電荷などによって励起された後、再び基底状態に安定化する時に光を放出する程度をいう。発光物質の場合は、光を出すための物質であるため、当然、量子効率が良いものが優れた特性を有する物質であるが、正孔注入および輸送物質の場合は、かえって素子の特性を落とす役割をする。正孔輸送物質として最も多く用いられるNPBの場合、ShumeiLiuらが発表した論文によればAppliedPhysicsLetters、97、083304、2010、発光層に接したNPBの発光による素子特性の低下を防ぐために、正孔輸送層であるNPBと発光層との間に他の物質層が入り、この場合、NPBが発光層に直接に接する素子に比べ、輝度基準に1.6倍の特性向上があることを発表した。また、Ming-TeLinらが発表した論文ではSolid-StateElectronics、56、196、2011、正孔輸送層であるNPBが発光層と直接に接する素子とNPBと発光層との間に他の物質層が挿入された場合とを比較して、電力効率lm/W基準に約14倍の特性向上があることを報告した。例示した上記の2つの場合は、いずれも蛍光量子効率に優れた正孔注入および輸送物質が発光層と接する場合、陽極および陰極から注入された電荷電子および正孔が発光層において光に変換されることができず、発光層と接した正孔注入または輸送物質層へ電荷が越えて、正孔注入または輸送物質の発光に関わって素子の特性が悪くなる場合、これを解決するために、発光層と正孔輸送層との間に他の物質層を挿入し、発光層から電荷が正孔輸送層へ越えないようにして特性を改善する方法を示している。しかし、このような解決策は、素子生成の工程上、追加で1層をさらに製造する工程が挿入されなければならないため、生産設備の投資や工程効率上で好ましくないという短所がある。そこで、本発明による有機発光素子は、陽極、陰極、および前記陽極と陰極との間に配置された1層以上の有機物層を含み、前記有機物層は発光層を含み、前記陽極と発光層との間には、蛍光発光効率がNPBの蛍光発光効率と等しいかそれより大きい化合物を含む有機物層を含むことを特徴とする。本発明において、前記蛍光発光効率がNPBの蛍光発光効率と等しいかそれより大きい化合物の基準は、NPBを基準にして同一のUV波長を照射した後、350nmから500nmの間で出るPLPhotoluminescenceスペクトルの最大ピークMax.peak位置の強度IntensityがNPBのPLスペクトルの最大ピーク位置の強度より大きいか等しい化合物を意味する。一般的に、物質中において光子または電子が他のエネルギーの光子または電子に変換される比率、特に光子に変換される比率を発光効率という。本発明の蛍光発光効率は、正孔輸送層に適用される有機物の場合、燐光発光をする場合は殆どなく、UVで照射した光子が物質によって他の光子に変換されてPLが出ることを意味する。本発明において、UVのエネルギーバンドが大きいため、有機物質別にエネルギーギャップが異なっても十分に基底状態の電子を励起させ、励起された電子が基底状態に戻って光子を出すことができるため、光源としてUVを照射することが好ましい。電子が励起されても光子の生成有無、光子の生成量などは物質の固有特性であるため、同一の光源で照射して測定されるPL効率を考慮すると、絶対値でない相対的にどちらの方が蛍光発光効率が大きいか小さいかを知ることができる。前記蛍光発光効率は、当技術分野で知られた方法を利用して測定することができる。例えば、ガラスなどのような基板に有機物層を蒸着した後、後述する測定機器を利用し、15~30°Cの温度範囲、湿度70以下の条件で蛍光発光効率を測定することができるが、これのみに限定されるものではない。ここで、蛍光発光効率の測定時、励起波長ExcitationWavelengthは350nm、蛍光発光効率の測定範囲は350~600nm、インクリメントIncrementは0.5nm、積分時間Integrationtimeは0.5sであってもよいが、これのみに限定されるものではない。また、前記測定機器としてはHORIBAJobinYvon社のFluorolog-3spectrofluorometerSystem、Single-gratingexcitationspectrometer、TBX-04-A-SinglePhotondetectionmoduleなどが挙げられるが、これらのみに限定されるものではない。前記蛍光発光効率の測定条件は、測定機器に応じて当業者が適切に調節することができる。前記蛍光発光効率がNPBの蛍光発光効率と等しいかそれより大きい化合物を含む有機物層は、前記発光層と接することが好ましい。本発明は、前記蛍光発光効率がNPBの蛍光発光効率と等しいかそれより大きい化合物を含む有機物層を正孔注入層や正孔輸送層として含み、前記蛍光発光効率がNPBの蛍光発光効率と等しいかそれより大きい化合物を含む有機物層を発光層に接するように含むことにより、正孔注入物質や正孔輸送物質の自己発光効果を抑制して、発光効率が高く、且つ、寿命に優れた有機発光素子を提供することができる。本発明による有機発光素子において、前記陰極と発光層との間には、下記化学式1~4で表される化合物からなる群から選択された化合物を1種以上含む有機物層を含むことができる。前記化学式1および2において、R1、R2、R3、R4およびR5は、互いに同一であるかまたは異なり、各々独立して、水素、炭素数1~10のアルキル基、炭素数2~10のアルケニル基、炭素数6~20のアリール基、および炭素数5~20のヘテロアリール基からなる群から選択され、但し、R1およびR2が同時に水素である場合は除き、R4およびR5が同時に水素である場合は除き、Ar1およびAr2は、各々独立して、直接結合、炭素数6~20のアリーレン基、および炭素数5~20のヘテロアリーレン基からなる群から選択され、Xは、NR6、SまたはOであり、R6は、水素、炭素数1~10のアルキル基、炭素数2~10のアルケニル基、炭素数6~20のアリール基、および炭素数5~20のヘテロアリール基からなる群から選択される。前記化学式3において、X1はNまたはCR9であり、X2はNまたはCR10であり、X3はNまたはCR11であり、X4はNまたはCR12であり、Y1はNまたはCR13であり、Y2はNまたはCR14であり、Y3はNまたはCR15であり、Y4はNまたはCR16であり、X1~X4とY1~Y4は同時にNではなく、R9~R16は、各々独立して、-Lp-Yqであり、ここで、pは0~10の整数であり、qは1~10の整数であり、R9~R16のうち隣り合う2以上の基は単環式または多環式の環を形成してもよく、Lは、酸素;硫黄;置換もしくは非置換の窒素;置換もしくは非置換のリン;置換もしくは非置換のアリーレン基;置換もしくは非置換のアルケニレン基;置換もしくは非置換のフルオレニレン基;置換もしくは非置換のカルバゾリレン基;またはN、O、S原子のうち1つ以上を含む置換もしくは非置換のヘテロアリーレン基であり、Yは、水素;重水素;ハロゲン基;ニトリル基;ニトロ基;ヒドロキシ基;置換もしくは非置換のシクロアルキル基;置換もしくは非置換のアルコキシ基;置換もしくは非置換のアリールオキシ基;置換もしくは非置換のアルキルチオキシ基;置換もしくは非置換のアリールチオキシ基;置換もしくは非置換のアルキルスルホキシ基;置換もしくは非置換のアリールスルホキシ基;置換もしくは非置換のアルケニル基;置換もしくは非置換のシリル基;置換もしくは非置換のホウ素基;置換もしくは非置換のアルキルアミン基;置換もしくは非置換のアラルキルアミン基;置換もしくは非置換のアリールアミン基;置換もしくは非置換のヘテロアリールアミン基;置換もしくは非置換のアリール基;置換もしくは非置換のフルオレニル基;置換もしくは非置換のカルバゾール基;またはN、O、S原子のうち1つ以上を含む置換もしくは非置換のヘテロアリール基であり、LおよびYが各々2以上存在する場合、これらは、各々独立して、互いに同一であるかまたは異なり、R7およびR8は、互いに連結され、置換もしくは非置換の脂肪族、芳香族、またはヘテロ芳香族の単環式または多環式の環を形成しても形成しなくてもよく、R7およびR8が環を形成しない場合、R7およびR8は、互いに同一であるかまたは異なり、各々独立して、水素、炭素数1~10のアルキル基、炭素数2~10のアルケニル基、炭素数3~20のシクロアルキル基、炭素数6~20のアリール基、および炭素数5~20のヘテロアリール基からなる群から選択され、但し、X1~X4とY1~Y4が同時にCR9~CR16である場合、R9~R16のうち少なくとも1つは水素でない置換基を有するか、R7とR8が互いに結合して置換された単環式または多環式の環を形成する。前記化学式4において、R17およびR18は、互いに同一であるかまたは異なり、各々独立して、水素、重水素、ハロゲン、アミノ基、ニトリル基、ニトロ基、C1~C30のアルキル基、C2~C30のアルケニル基、C1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたC1~C30のアルキル基;ハロゲン、アミノ基、ニトリル基、ニトロ基、C1~C30のアルキル基、C2~C30のアルケニル基、C1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたC3~C30のシクロアルキル基;ハロゲン、アミノ基、ニトリル基、ニトロ基、C1~C30のアルキル基、C2~C30のアルケニル基、C1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたC5~C30のアリール基;またはハロゲン、アミノ基、ニトリル基、ニトロ基、C1~C30のアルキル基、C2~C30のアルケニル基、C1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたC2~C30のヘテロアリール基であり、互いに隣り合う基と脂肪族、芳香族、脂肪族ヘテロまたは芳香族ヘテロの縮合環を形成するかスピロ結合をなしてもよく、R19~R22は、互いに同一であるかまたは異なり、各々独立して、水素、重水素、ハロゲン、アミノ基、ニトリル基、ニトロ基、C1~C30のアルキル基、C2~C30のアルケニル基、C1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたC1~C12のアルコキシ基;ハロゲン、アミノ基、ニトリル基、ニトロ基、C1~C30のアルキル基、C2~C30のアルケニル基、C1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたC1~C12のアルキルチオキシ基;ハロゲン、アミノ基、ニトリル基、ニトロ基、C1~C30のアルキル基、C2~C30のアルケニル基、C1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたC1~C30のアルキルアミン基;ハロゲン、アミノ基、ニトリル基、ニトロ基、C1~C30のアルキル基、C2~C30のアルケニル基、C1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたC5~C30のアリールアミン基;ハロゲン、アミノ基、ニトリル基、ニトロ基、C1~C30のアルキル基、C2~C30のアルケニル基、C1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたC5~C30のアリール基;ハロゲン、アミノ基、ニトリル基、ニトロ基、C1~C30のアルキル基、C2~C30のアルケニル基、1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたC2~C30のヘテロアリール基;ハロゲン、アミノ基、ニトリル基、ニトロ基、C1~C30のアルキル基、C2~C30のアルケニル基、C1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたシリコン基;ハロゲン、アミノ基、ニトリル基、ニトロ基、C1~C30のアルキル基、C2~C30のアルケニル基、C1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたホウ素基;アミノ基;ニトリル基;ニトロ基;ハロゲン基;アミド基;またはエステル基であり、互いに隣り合う基と脂肪族、芳香族、脂肪族ヘテロまたは芳香族ヘテロの縮合環を形成するかスピロ結合をなしてもよく、Ar3は、C1~C30のアルキル基、C2~C30のアルケニル基、C1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたC5~C30のアリール基;またはC1~C30のアルキル基、C2~C30のアルケニル基、C1~C30のアルコキシ基、C3~C30のシクロアルキル基、C3~C30のヘテロシクロアルキル基、C5~C30のアリール基およびC2~C30のヘテロアリール基からなる群から選択された1つ以上の基で置換もしくは非置換されたC2~C30のヘテロアリール基であり、Yは、環を構成する1つ以上の炭素がさらに窒素で置換されてもよいヘテロアリール基であり、Zは、アリール基または環を構成する1つ以上の炭素が窒素で置換されたヘテロアリール基である。本発明に用いられる置換基の定義は下記の通りである。前記アルキル基は、炭素数1~30の立体阻害を与えないものが好ましい。具体的な例としてはメチル基、エチル基、プロピル基、イソプロピル基、ブチル基、t-ブチル基、ペンチル基、ヘキシル基、ヘプチル基などが挙げられるが、これらに限定されない。前記シクロアルキル基は、炭素数3~30の立体阻害を与えないものが好ましく、具体的な例としては、シクロペンチル基またはシクロヘキシル基がより好ましい。前記アルコキシ基の例としては、炭素数1~30のアルコキシ基が挙げられる。前記アルケニル基の例としては、スチルベニル基stylbenyl、スチレニル基styrenylなどのアリール基が連結されたアルケニル基が挙げられる。前記アリール基の例としては、フェニル基、ナフチル基、アントラセニル基、ビフェニル基、ピレニル基、ペリレン基、これらの誘導体などが挙げられる。前記アリールアミン基の例としては、フェニルアミン、ナフチルアミン、ビフェニルアミン、アントラセニルアミン、3-メチル-フェニルアミン、4-メチル-ナフチルアミン、2-メチル-ビフェニルアミン、9-メチル-アントラセニルアミン、ジフェニルアミン基、フェニルナフチルアミン基、ジトリルアミン基、フェニルトリルアミン基、カルバゾール基、トリフェニルアミン基などが挙げられる。前記ヘテロアリール基の例としては、ピリジル基、ビピリジル基、トリアジン基、アクリジル基、チオフェン基、イミダゾール基、オキサゾール基、チアゾール基、トリアゾール基、キノリニル基、イソキノリン基などが挙げられる。前記ハロゲン基の例としては、フッ素、塩素、臭素、ヨウ素などが挙げられる。また、本明細書において、置換もしくは非置換のという用語は、重水素、ハロゲン基、アルキル基、アルケニル基、アルコキシ基、シリル基、アリールアルケニル基、アリール基、ヘテロアリール基、カルバゾール基、アリールアミン基、アリール基で置換もしくは非置換されたフルオレニル基およびニトリル基からなる群から選択された1つ以上の置換基で置換されたかまたはいかなる置換基も有しないことを意味する。また、本明細書において、前記置換基は追加の置換基でさらに置換されてもよく、これらの具体的な例としてはハロゲン基、アルキル基、アルケニル基、アルコキシ基、シリル基、アリールアルケニル基、アリール基、ヘテロアリール基、カルバゾール基、アリールアミン基、アリール基で置換もしくは非置換されたフルオレニル基、ニトリル基などが挙げられるが、これらのみに限定されるものではない。前記化学式1および2の化合物の具体的な例示は下記の通りである。前記化学式3において、R7およびR8が連結されて環1つを形成した場合は、下記化学式5で表されることができる。前記化学式5において、X1~X4およびY1~Y4は前記化学式3で定義したものと同様であり、Nn1において、Nは窒素原子を意味し、窒素原子がベンゼン環内の炭素原子の代わりをすることができることを示し、Nn1において、n1は0~6の整数であり、R23は前記化学式3で定義したR9~R16の定義と同様であり、k1は0~4の整数であり、k1が2以上の整数である場合、R11は各々互いに異なってもよい。前記化学式3において、R7およびR8が連結されて環が2つ以上の多環式の環を形成する場合は、下記化学式6および7で表されることができる。前記化学式6および7において、X1~X4およびY1~Y4は前記化学式3で定義したものと同様であり、Nn1およびNn2において、Nは窒素原子を意味し、窒素原子がベンゼン環内の炭素原子の代わりをすることができることを示し、Nn1において、n1は0~2の整数であり、Nn2において、n2は0~2の整数であり、R23およびR24は前記化学式3で定義したR9~R16の定義と同様であり、前記化学式6において、k1は0~4の整数であり、k2は0~4の整数であり、前記化学式7において、k1は0~4の整数であり、k2は0~2の整数であり、k1が2以上の整数である場合、R23は各々互いに異なってもよく、k2が2以上の整数である場合、R24は各々互いに異なってもよい。前記化学式3において、前記R7およびR8が環を形成しない場合、R7およびR8は、R23およびR24で置換もしくは非置換されたフェニル基、または置換もしくは非置換の窒素N原子を含む六角形のヘテロ芳香族環基であってもよい。例えば、前記化学式3は、下記化学式8で表されることができる。前記化学式8において、X1~X4およびY1~Y4は前記化学式3で定義したものと同様であり、Nn1およびNn2において、Nは窒素原子を意味し、窒素原子がベンゼン環内の炭素原子の代わりをすることができることを示し、Nn1において、n1は0~2の整数であり、Nn2において、n2は0~2の整数であり、R23およびR24は前記化学式3で定義したR9~R16の定義と同様であり、k1は0~4の整数であり、k2は0~4の整数であり、k1が2以上の整数である場合、R23は各々互いに異なってもよく、k2が2以上の整数である場合、R24は各々互いに異なってもよい。前記化学式3,5、6、7および8の化合物の具体的な例示は下記の通りであり、これらのみに限定されるものではない。前記化学式4で表される化合物は下記の構造式からなる群のうちいずれか1つで表されることができるが、これらのみに限定されるものではない。前記構造式において、R17~R22、およびAr3は前記化学式4で定義したものと同様である。また、前記化学式4で表される化合物は下記化学式10で表されることができるが、これのみに限定されるものではない。前記化学式10において、Ar3は下記の表から選択される。また、前記化学式4で表される化合物は下記の構造式のうちいずれか1つで表されることができるが、これらのみに限定されるものではない。図1に示すように、有機発光素子は、一般的に、基板1、陽極2、正孔注入層5、正孔輸送層6、発光層7、電子輸送層8、陰極4からなり、実際には、各層が複数で構成されるか2物質以上が混合して層をなしてもよく、電子輸送層8と陰極4との間への電子の注入を円滑にするために電子注入層が挿入されてもよい。上記のような有機発光素子構造において、陽極2から入ってきた正孔を発光層7に伝達するために、陽極2と発光層7との間に位置し、発光層7に接する正孔輸送物質がNPBに対して蛍光発光効率が等しいか大きい物質である場合、陽極2および陰極4から注入された電荷正孔および電子が発光層において光に変換されることができず、発光層と接した正孔注入または輸送物質層へ電荷が越えて、正孔注入または輸送物質の発光に関わって素子の特性が悪くなる。NPBより蛍光発光特性が良い物質であることを知るために、発光層に接し、発光層と陽極との間に位置する物質とNPBとを、各々、ガラス基板上に100nm以上の厚さを有する膜を形成し、同一強さのUV波長を照射してPLスペクトルを比較した。この時、スペクトルの最大ピークを基準にNPBのPLスペクトル強さと比較して、等しいか強度が大きい物質をNPBより蛍光発光特性が等しいか良い物質であると定義する。NPBより蛍光発光特性が等しいか良く、発光層に接する正孔注入、輸送層を形成する材料としては、前記性質を有するものであれば特に制限されず、従来の光導電材料において正孔の電荷輸送材料として慣用されているものや、EL素子の正孔注入層に用いられる公知のものの中から任意のものを選択して用いることができる。また、芳香族アミン誘導体層、含窒素複素環誘導体層の他にも、正孔輸送帯域を構成する層があってもよく、これらを形成する材料は、上記したように公知のものの中から任意のものを選択して用いることができる。より具体的には、蛍光発光効率がNPBの蛍光発光効率以上である化合物の例としては下記化学式11~16などが挙げられるが、これらのみに限定されるものではない。前記化学式11において、Ar16~Ar27は、互いに同一であるかまたは異なり、各々独立して、置換もしくは非置換の炭素数6~50のアリール基、または置換もしくは非置換の炭素数5~50のヘテロアリール基であり、Ar22およびAr23、Ar24およびAr25、またはAr26およびAr27は、互いに連結され、飽和または不飽和環状基を形成してもよく、a、b、c、p、qおよびrは、各々独立して、0~3の整数であり、但し、a、bおよびcのうち少なくとも1つは0ではない。前記化学式12において、Ar28~Ar31は、互いに同一であるかまたは異なり、各々独立して、置換もしくは非置換の炭素数6~50のアリール基、または置換もしくは非置換の炭素数5~50のヘテロアリール基であり、Ar29およびAr30は、互いに連結され、飽和または不飽和環状基を形成してもよく、L1は、直接結合、置換もしくは非置換の炭素数6~50のアリーレン基、または置換もしくは非置換の炭素数5~50のヘテロアリーレン基であり、xは、0~5の整数である。前記化学式13において、L2は、置換もしくは非置換の炭素数10~40のアリーレン基であり、Ar32~Ar35は、互いに同一であるかまたは異なり、各々独立して、置換もしくは非置換の炭素数6~50のアリール基、または置換もしくは非置換の炭素数5~50のヘテロアリール基であり、Ar32およびAr33、またはAr34およびAr35が互いに結合するか、Ar32~Ar35のうちいずれか1つがL2またはL2の置換基と結合して飽和または不飽和環状基を形成してもよい。前記化学式13のL2の具体的な例としては、ビフェニレン基、テルフェニレン基、クォーターフェニレン基、ナフタレン基、アントラセニレン基、フェナントリレン基、クリセニレン基、ピレニレン基、フルオレニレン基、2,-6-ジフェニルナフタレン-4’,4’’-エン基、2-フェニルナフタレン-2,4’-エン基、1-フェニルナフタレン-1,4’-エン基、2,7-ジフェニルフルオレニレン-4’,4’’-エン基、フルオレニレン基、9,10-ジフェニルアントラセニレン-4’,4’’-エン基、6,12-ジフェニルクリセニレン-4’,4’’-エン基などが挙げられる。前記化学式13のL2のより好ましい例としては、ビフェニレン基、テルフェニレン基、フルオレニレン基、2-フェニルナフタレン-2,4’-エン基、1-フェニルナフタレン-1,4’-エン基、6,12-ジフェニルクリセニレン-4’,4’’-エン基である。化学式14および15において、R1~R12は、互いに同一であるかまたは異なり、各々独立して、水素、ハロゲン、炭素数1~10のアルキル基、炭素数2~10のアルケニル基、炭素数1~10のアルコキシ基、炭素数6~20のアリール基、および炭素数5~20のヘテロアリール基からなる群から選択され、Ar1およびAr2は、互いに同一であるかまたは異なり、各々独立して、炭素数6~20のアリール基および炭素数5~20のヘテロアリール基からなる群から選択され、mおよびnは、各々独立して、0~4の整数である。前記化学式16において、X1は、ハロゲン、炭素数1~10のアルキル基、炭素数1~10のアルコキシ基、および炭素数6~20のアリール基からなる群から選択された1種以上で置換もしくは非置換されたN-カルバゾリル基;ハロゲン、炭素数1~10のアルキル基、炭素数1~10のアルコキシ基、および炭素数6~20のアリール基からなる群から選択された1種以上で置換もしくは非置換されたN-フェノキサジイル基;またはハロゲン、炭素数1~10のアルキル基、炭素数1~10のアルコキシ基、および炭素数6~20のアリール基からなる群から選択された1種以上で置換もしくは非置換されたN-フェノチアジイル基であり、X2は、ハロゲン、炭素数1~10のアルキル基、炭素数1~10のアルコキシ基、および炭素数6~20のアリール基からなる群から選択された1種以上で置換もしくは非置換されたN-カルバゾリル基;ハロゲン、炭素数1~10のアルキル基、炭素数1~10のアルコキシ基、および炭素数6~20のアリール基からなる群から選択された1種以上で置換もしくは非置換されたN-フェノキサジイル基;ハロゲン、炭素数1~10のアルキル基、炭素数1~10のアルコキシ基、および炭素数6~20のアリール基からなる群から選択された1種以上で置換もしくは非置換されたN-フェノチアジイル基;または-NAr1Ar2であり、Ar1およびAr2は、各々独立して、ハロゲン、アルキル基、アルコキシ基、およびアリール基からなる群から選択された1種以上で置換もしくは非置換された炭素数6~20のアリール基;またはハロゲン、アルキル基、アルコキシ基、およびアリール基からなる群から選択された1種以上で置換もしくは非置換された炭素数5~20のヘテロアリール基であり、B1およびB2は、互いに同一であるかまたは異なり、各々独立して、水素;重水素;アルキル基;ハロゲン、アルキル基、アルコキシ基、およびアリール基からなる群から選択された1種以上で置換もしくは非置換された炭素数6~20のアリール基;ハロゲン、アルキル基、アルコキシ基、およびアリール基からなる群から選択された1種以上で置換もしくは非置換された炭素数5~20のヘテロアリール基;またはハロゲン、アルキル基、アルコキシ基、およびアリール基からなる群から選択された1種以上で置換もしくは非置換されたアラルキル基であり、Z1およびZ2は、互いに同一であるかまたは異なり、各々独立して、水素;重水素;ハロゲン;アルキル基;アルコキシ基;ハロゲン、アルキル基、アルコキシ基、およびアリール基からなる群から選択された炭素数6~20のアリール基;またはハロゲン、アルキル基、アルコキシ基、およびアリール基からなる群から選択された炭素数5~20のヘテロアリール基である。前記化学式13で表される化合物は、下記化学式17で表されることができる。前記化学式17において、Ar32~Ar35は化学式13における定義と同様であり、Raは、各々独立して、水素、重水素、ハロゲン、アルキル基、アラルキル基、アルケニル基、シアノ基、アミノ基、アシル基、アルコキシカルボニル基、カルボキシル基、アルコキシ基、アリールオキシ基、アルキルスルホニル基、水酸基、アミド基、アリール基またはヘテロアリール基を示し、これらはさらに置換されてもよく、隣り合うもの同士で環を形成してもよく、nは、2~4の整数を示す。前記化学式17において、Ar32~Ar35は、各々、Nと結合した隣接のアリール基またはRaと結合して置換もしくは非置換の環を形成してもよい。前記化学式13で表される化合物は、下記化学式18または19で表されることができる。前記化学式18および19において、Ar40~Ar43は化学式13のAr32~Ar35の定義と同様であり、R23~R27は、互いに同一であるかまたは異なり、各々独立して、水素、重水素、ハロゲン、アルキル基、アラルキル基、アルケニル基、シアノ基、アミノ基、アシル基、アルコキシカルボニル基、カルボキシル基、アルコキシ基、アリールオキシ基、アルキルスルホニル基、水酸基、アミド基、アリール基またはヘテロアリール基を示し、これらはさらに置換されてもよく、隣り合うもの同士で環を形成してもよい。また、前記化学式18のAr36~Ar39のうち少なくとも1つ、および化学式19のAr40~Ar43のうち少なくとも1つは、好ましくは、置換もしくは非置換のビフェニル基である。前記置換もしくは非置換のビフェニル基の具体的な例としては、2-ビフェニル基、3-ビフェニル基、4-ビフェニル基、p-テルフェニル基、m-テルフェニル基、o-テルフェニル基、4’-メチル-ビフェニル-4-イル基、4’-t-ブチル-ビフェニル-4-イル基、4’-1-ナフチル-ビフェニル-4-イル基、4’-2-ナフチル-ビフェニル-4-イル基、2-フルオレニル基、9,9-ジメチル-2-フルオレニル基などが挙げられる。好ましくは、3-ビフェニル基、4-ビフェニル基、p-テルフェニル基、m-テルフェニル基、9,9-ジメチル-2-フルオレニル基である。前記置換もしくは非置換のビフェニル基の末端にアリールアミノ基が置換されてもよい。前記化学式13の化合物の具体的な例としては下記の構造式などが挙げられるが、これらのみに限定されるものではない。前記化学式14および15のR1~R12は、隣り合うもの同士で環を形成してもよい。例えば、化学式14および15のR1~R8は、隣り合うもの同士で結合してN-カルバゾリル基に縮合する環を形成してもよい。R1~R8中、隣り合う基同士で結合して形成する環は、通常、5~8員環であるが、好ましくは、5または6員環、より好ましくは6員環である。また、この環は、芳香族環であってもよく、非芳香族環であってもよいが、好ましくは、芳香族環である。また、芳香族炭化水素環であってもよく、芳香族複素環であってもよいが、好ましくは、芳香族炭化水素環である。前記化学式14および15のN-カルバゾリル基において、R1~R8のうちいずれか1つが結合してN-カルバゾリル基に結合する縮合環を形成した例としては、下記のものが挙げられる。前記化学式14および15のR1~R8は、特に好ましくは、いずれも水素原子であるすなわち、N-カルバゾリル基は非置換である場合や、または1つ以上がメチル基、フェニル基またはメトキシ基のうちいずれか1つであり、残りが水素原子である場合である。前記化学式14および15の化合物の具体的な例としては下記の構造式などが挙げられるが、これらのみに限定されるものではない。前記化学式16のX1の置換もしくは非置換のN-カルバゾリル基、置換もしくは非置換のN-フェノキサジイル基、または置換もしくは非置換のN-フェノチアジイル基の具体例としては、N-カルバゾリル基、2-メチル-N-カルバゾリル基、3-メチル-N-カルバゾリル基、4-メチル-N-カルバゾリル基、3-n-ブチル-N-カルバゾリル基、3-n-ヘキシル-N-カルバゾリル基、3-n-オクチル-N-カルバゾリル基、3-n-デシル-N-カルバゾリル基、3,6-ジメチル-N-カルバゾリル基、2-メトキシ-N-カルバゾリル基、3-メトキシ-N-カルバゾリル基、3-エトキシ-N-カルバゾリル基、3-イソプロポキシ-N-カルバゾリル基、3-n-ブトキシ-N-カルバゾリル基、3-n-オクチルオキシ-N-カルバゾリル基、3-n-デシルオキシ-N-カルバゾリル基、3-フェニル-N-カルバゾリル基、3-4’-メチルフェニル-N-カルバゾリル基、3-クロロ-N-カルバゾリル基、N-フェノキサジイル基、N-フェノチアジイル基、2-メチル-N-フェノチアジイル基などが挙げられる。前記化学式16のX2の置換もしくは非置換のN-カルバゾリル基、置換もしくは非置換のN-フェノキサジイル基、置換もしくは非置換のN-フェノチアジイル基の具体例としては、例えば、X1の具体例として例を挙げた置換もしくは非置換のN-カルバゾリル基、置換もしくは非置換のN-フェノキサジイル基、置換もしくは非置換のN-フェノチアジイル基などを例示することができる。前記化学式16の-NAr1Ar2において、Ar1およびAr2は、置換もしくは非置換のアリール基またはヘテロアリール基を示す。前記Ar1およびAr2の具体例としてはフェニル基、1-ナフチル基、2-ナフチル基、2-アントリル基、9-アントリル基、4-キノリル基、4-ピリジル基、3-ピリジル基、2-ピリジル基、3-フリル基、2-フリル基、3-チエニル基、2-チエニル基、2-オキサゾリル基、2-チアゾリル基、2-ベンゾオキサゾリル基、2-ベンゾチアゾリル基、2-ベンゾイミダゾリル基、4-メチルフェニル基、3-メチルフェニル基、2-メチルフェニル基、4-エチルフェニル基、3-エチルフェニル基、2-エチルフェニル基、4-n-プロピルフェニル基、4-イソプロピルフェニル基、2-イソプロピルフェニル基、4-n-ブチルフェニル基、4-イソブチルフェニル基、4-sec-ブチルフェニル基、2-sec-ブチルフェニル基、4-tert-ブチルフェニル基、3-tert-ブチルフェニル基、2-tert-ブチルフェニル基、4-n-ペンチルフェニル基、4-イソペンチルフェニル基、2-ネオペンチルフェニル基、4-tert-ペンチルフェニル基、4-n-ヘキシルフェニル基、4-2’-エチルブチルフェニル基、4-n-ヘプチルフェニル基、4-n-オクチルフェニル基、4-2’-エチルヘキシルフェニル基、4-tert-オクチルフェニル基、4-n-デシルフェニル基、4-n-ドデシルフェニル基、4-n-テトラデシルフェニル基、4-シクロペンチルフェニル基、4-シクロヘキシルフェニル基、4-4’-メチルシクロヘキシルフェニル基、4-4’-tert-ブチルシクロヘキシルフェニル基、3-シクロヘキシルフェニル基、2-シクロヘキシルフェニル基、4-エチル-1-ナフチル基、6-n-ブチル-2-ナフチル基、2,4-ジメチルフェニル基、2,5-ジメチルフェニル基、3,4-ジメチルフェニル基、3,5-ジメチルフェニル基、2,6-ジメチルフェニル基、2,4-ジエチルフェニル基、2,3,5-トリメチルフェニル基、2,3,6-トリメチルフェニル基、3,4,5-トリメチルフェニル基、2,6-ジエチルフェニル基、2,5-ジイソプロピルフェニル基、2,6-ジイソブチルフェニル基、2,4-ジ-tert-ブチルフェニル基、2,5-ジ-tert-ブチルフェニル基、4,6-ジ-tert-ブチル-2-メチルフェニル基、5-tert-ブチル-2-メチルフェニル基、4-tert-ブチル-2,6-ジメチルフェニル基、4-メトキシフェニル基、3-メトキシフェニル基、2-メトキシフェニル基、4-エトキシフェニル基、3-エトキシフェニル基、2-エトキシフェニル基、4-n-プロポキシフェニル基、3-n-プロポキシフェニル基、4-イソプロポキシフェニル基、2-イソプロポキシフェニル基、4-n-ブトキシフェニル基、4-イソブトキシフェニル基、2-sec-ブトキシフェニル基、4-n-ペンチルオキシフェニル基、4-イソペンチルオキシフェニル基、2-イソペンチルオキシフェニル基、4-ネオペンチルオキシフェニル基、2-ネオペンチルオキシフェニル基、4-n-ヘキシルオキシフェニル基、2-2’-エチルブチルオキシフェニル基、4-n-オクチルオキシフェニル基、4-n-デシルオキシフェニル基、4-n-ドデシルオキシフェニル基、4-n-テトラデシルオキシフェニル基、4-シクロヘキシルオキシフェニル基、2-シクロヘキシルオキシフェニル基、2-メトキシ-1-ナフチル基、4-メトキシ-1-ナフチル基、4-n-ブトキシ-1-ナフチル基、5-エトキシ-1-ナフチル基、6-メトキシ-2-ナフチル基、6-エトキシ-2-ナフチル基、6-n-ブトキシ-2-ナフチル基、6-n-ヘキシルオキシ-2-ナフチル基、7-メトキシ-2-ナフチル基、7-n-ブトキシ-2-ナフチル基、2-メチル-4-メトキシフェニル基、2-メチル-5-メトキシフェニル基、3-メチル-5-メトキシフェニル基、3-エチル-5-メトキシフェニル基、2-メトキシ-4-メチルフェニル基、3-メトキシ-4-メチルフェニル基、2,4-ジメトキシフェニル基、2,5-ジメトキシフェニル基、2,6-ジメトキシフェニル基、3,4-ジメトキシフェニル基、3,5-ジメトキシフェニル基、3,5-ジエトキシフェニル基、3,5-ジ-n-ブトキシフェニル基、2-メトキシ-4-エトキシフェニル基、2-メトキシ-6-エトキシフェニル基、3,4,5-トリメトキシフェニル基、4-フェニルフェニル基、3-フェニルフェニル基、2-フェニルフェニル基、4-4’-メチルフェニルフェニル基、4-3’-メチルフェニルフェニル基、4-4’-メトキシフェニルフェニル基、4-4’-n-ブトキシフェニルフェニル基、2-2’-メトキシフェニルフェニル基、4-4’-クロロフェニルフェニル基、3-メチル-4-フェニルフェニル基、3-メトキシ-4-フェニルフェニル基、4-フルオロフェニル基、3-フルオロフェニル基、2-フルオロフェニル基、4-クロロフェニル基、3-クロロフェニル基、2-クロロフェニル基、4-ブロモフェニル基、2-ブロモフェニル基、4-クロロ-1-ナフチル基、4-クロロ-2-ナフチル基、6-ブロモ-2-ナフチル基、2,3-ジフルオロフェニル基、2,4-ジフルオロフェニル基、2,5-ジフルオロフェニル基、2,6-ジフルオロフェニル基、3,4-ジフルオロフェニル基、3,5-ジフルオロフェニル基、2,3-ジクロロフェニル基、2,4-ジクロロフェニル基、2,5-ジクロロフェニル基、3,4-ジクロロフェニル基、3,5-ジクロロフェニル基、2,5-ジブロモフェニル基、2,4,6-トリクロロフェニル基、2,4-ジクロロ-1-ナフチル基、1,6-ジクロロ-2-ナフチル基、2-フルオロ-4-メチルフェニル基、2-フルオロ-5-メチルフェニル基、3-フルオロ-2-メチルフェニル基、3-フルオロ-4-メチルフェニル基、2-メチル-4-フルオロフェニル基、2-メチル-5-フルオロフェニル基、3-メチル-4-フルオロフェニル基、2-クロロ-4-メチルフェニル基、2-クロロ-5-メチルフェニル基、2-クロロ-6-メチルフェニル基、2-メチル-3-クロロフェニル基、2-メチル-4-クロロフェニル基、3-メチル-4-クロロフェニル基、2-クロロ-4,6-ジメチルフェニル基、2-メトキシ-4-フルオロフェニル基、2-フルオロ-4-メトキシフェニル基、2-フルオロ-4-エトキシフェニル基、2-フルオロ-6-メトキシフェニル基、3-フルオロ-4-エトキシフェニル基、3-クロロ-4-メトキシフェニル基、2-メトキシ-5-クロロフェニル基、3-メトキシ-6-クロロフェニル基、5-クロロ-2,4-ジメトキシフェニル基などが挙げられるが、これらのみに限定されるものではない。前記化学式16で表される化合物の具体例としては、例えば、以下の化合物番号1~100が挙げられるが、本発明はこれらに限定されない。1.7-N’-カルバゾリル-N,N-ジフェニル-9H-フルオレン-2-アミン2.7-N’-カルバゾリル-N-フェニル-N-4’-メチルフェニル-9-メチル-9H-フルオレン-2-アミン3.7-N’-カルバゾリル-N,N-ジフェニル-9,9-ジメチル-9H-フルオレン-2-アミン4.7-N’-カルバゾリル-N-フェニル-N-3’-メチルフェニル-9,9-ジメチル-9H-フルオレン-2-アミン5.7-N’-カルバゾリル-N-フェニル-N-4’-メチルフェニル-9,9-ジメチル-9H-フルオレン-2-アミン6.7-N’-カルバゾリル-N-フェニル-N-4’-エチルフェニル-9,9-ジメチル-9H-フルオレン-2-アミン7.7-N’-カルバゾリル-N-フェニル-N-4’-tert-ブチルフェニル-9,9-ジメチル-9H-フルオレン-2-アミン8.7-N’-カルバゾリル-N-フェニル-N-3’,4’-ジメチルフェニル-9,9-ジメチル-9H-フルオレン-2-アミン9.7-N’-カルバゾリル-N-フェニル-N-3’,5’-ジメチルフェニル-9,9-ジメチル-9H-フルオレン-2-アミン10.7-N’-カルバゾリル-N,N-ジ3’-メチルフェニル-[0410]9,9-ジメチル-9H-フルオレン-2-アミン11.7-N’-カルバゾリル-N,N-ジ4’-メチルフェニル-9,9-ジメチル-9H-フルオレン-2-アミン12.7-N’-カルバゾリル-N,N-ジ4’-エチルフェニル-9,9-ジメチル-9H-フルオレン-2-アミン13.7-N’-カルバゾリル-N-フェニル-N-3’-メトキシフェニル-9,9-ジメチル-9H-フルオレン-2-アミン14.7-N’-カルバゾリル-N-フェニル-N-4’-メトキシフェニル-9,9-ジメチル-9H-フルオレン-2-アミン15.7-N’-カルバゾリル-N-フェニル-N-4’-エトキシフェニル-9,9-ジメチル-9H-フルオレン-2-アミン16.7-N’-カルバゾリル-N-フェニル-N-4’-n-ブトキシフェニル-9,9-ジメチル-9H-フルオレン-2-アミン17.7-N’-カルバゾリル-N,N-ジ4’-メトキシフェニル-9,9-ジメチル-9H-フルオレン-2-アミン18.7-N’-カルバゾリル-N-3’-メチルフェニル-N-4’’-メトキシフェニル-9,9-ジメチル-9H-フルオレン-2-アミン19.7-N’-カルバゾリル-N-4’-メチルフェニル-N-4’’-メトキシフェニル-9,9-ジメチル-9H-フルオレン-2-アミン20.7-N’-カルバゾリル-N-フェニル-N-3’-フルオロフェニル-9,9-ジメチル-9H-フルオレン-2-アミン21.7-N’-カルバゾリル-N-フェニル-N-4’-クロロフェニル-9,9-ジメチル-9H-フルオレン-2-アミン22.7-N’-カルバゾリル-N-フェニル-N-4’-フェニルフェニル-9,9-ジメチル-9H-フルオレン-2-アミン23.7-N’-カルバゾリル-N-フェニル-N-1’-ナフチル-9,9-ジメチル-9H-フルオレン-2-アミン24.7-N’-カルバゾリル-N-フェニル-N-2’-ナフチル-9,9-ジメチル-9H-フルオレン-2-アミン25.7-N’-カルバゾリル-N-4’-メチルフェニル-N-2’’-ナフチル-9,9-ジメチル-9H-フルオレン-2-アミン26.7-N’-カルバゾリル-N-フェニル-N-2’-フリル-9,9-ジメチル-9H-フルオレン-2-アミン27.7-N’-カルバゾリル-N-フェニル-N-2’-チエニル-9,9-ジメチル-9H-フルオレン-2-アミン28.7-N’-カルバゾリル-N,N-ジフェニル-4-フルオロ-9,9-ジメチル-9H-フルオレン-2-アミン29.7-N’-カルバゾリル-N,N-ジフェニル-3-メトキシ-9,9-ジメチル-9H-フルオレン-2-アミン30.7-N’-カルバゾリル-N,N-ジフェニル-4-フェニル-9,9-ジメチル-9H-フルオレン-2-アミン31.7-3’-メチル-N’-カルバゾリル-N,N-ジフェニル-9,9-ジメチル-9H-フルオレン-2-アミン32.7-3’-メトキシ-N’-カルバゾリル-N,N-ジフェニル-9,9-ジメチル-9H-フルオレン-2-アミン33.7-3’-クロロ-N’-カルバゾリル-N,N-ジフェニル-9,9-ジメチル-9H-フルオレン-2-アミン34.2,7-ジN-カルバゾリル-9,9-ジメチル-9H-フルオレン35.7-N’-フェノキサジイル-N,N-ジフェニル-9,9-ジメチル-9H-フルオレン-2-アミン36.7-N’-フェノキサジイル-N,N-ジ4’-メチルフェニル-9,9-ジメチル-9H-フルオレン-2-アミン37.2,7-ジN-フェノキサジイル-9,9-ジメチル-9H-フルオレン38.7-N’-フェノチアジイル-N,N-ジフェニル-9,9-ジメチル-9H-フルオレン-2-アミン39.7-N’-フェノチアジイル-N-フェニル-N-3’-メチルフェニル-9,9-ジメチル-9H-フルオレン-2-アミン40.7-N’-フェノチアジイル-N-フェニル-N-4’-メチルフェニル-9,9-ジメチル-9H-フルオレン-2-アミン41.7-N’-フェノチアジイル-N,N-ジ4’-メチルフェニル-9,9-ジメチル-9H-フルオレン-2-アミン42.7-N’-フェノチアジイル-N-フェニル-N-4’-メトキシフェニル-9,9-ジメチル-9H-フルオレン-2-アミン43.7-N’-フェノチアジイル-N-フェニル-N-2’-ナフチル-9,9-ジメチル-9H-フルオレン-2-アミン44.2,7-ジN-フェノチアジイル-9,9-ジメチル-9H-フルオレン45.7-N’-カルバゾリル-N,N-ジフェニル-9,9-ジエチル-9H-フルオレン-2-アミン46.7-N’-カルバゾリル-N-フェニル-N-4’-メチルフェニル-[0446]9,9-ジエチル-9H-フルオレン-2-アミン47.7-N’-カルバゾリル-N,N-ジ4’-メチルフェニル-9,9-ジエチル-9H-フルオレン-2-アミン48.7-N’-カルバゾリル-N-フェニル-N-3’-メトキシフェニル-9,9-ジエチル-9H-フルオレン-2-アミン49.7-N’-カルバゾリル-N,N-ジフェニル-4-メチル-9,9-ジエチル-9H-フルオレン-2-アミン50.7-N’-カルバゾリル-N,N-ジフェニル-9-イソプロピル-9H-フルオレン-2-アミン51.7-N’-カルバゾリル-N,N-ジフェニル-9,9-ジ-n-プロピル-9H-フルオレン-2-アミン52.7-N’-カルバゾリル-N-フェニル-N-4’-メチルフェニル-9,9-ジ-n-プロピル-9H-フルオレン-2-アミン53.7-N’-カルバゾリル-N-フェニル-N-4’-メトキシフェニル-9,9-ジ-n-プロピル-9H-フルオレン-2-アミン54.2,7-ジN-カルバゾリル-9,9-ジ-n-プロピル-9H-フルオレン55.2,7-ジN-フェノキサジイル-9,9-ジ-n-プロピル-9H-フルオレン56.7-N’-カルバゾリル-N,N-ジフェニル-9,9-ジ-n-ブチル-9H-フルオレン-2-アミン57.7-N’-カルバゾリル-N,N-ジ4’-メチルフェニル-9,9-ジ-n-ブチル-9H-フルオレン-2-アミン58.2,7-ジN’-カルバゾリル-9,9-ジ-n-ブチル-9H-フルオレン59.7-N’-カルバゾリル-N-フェニル-N-4’-メトキシフェニル-9,9-ジ-n-ペンチル-9H-フルオレン-2-アミン60.7-N’-フェノキサジイル-N-フェニル-N-3’-メトキシフェニル-9,9-ジ-n-ペンチル-9H-フルオレン-2-アミン61.7-N’-カルバゾリル-N,N-ジ4’’-メトキシフェニル-9,9-ジ-n-ペンチル-9H-フルオレン-2-アミン62.2,7-ジN’-カルバゾリル-9,9-ジ-n-ペンチル-9H-フルオレン63.7-N’-カルバゾリル-N,N-ジフェニル-9,9-ジ-n-ヘキシル-9H-フルオレン-2-アミン64.7-N’-カルバゾリル-N,N-ジ4’-メチルフェニル-9,9-ジ-n-ヘキシル-9H-フルオレン-2-アミン65.7-N’-カルバゾリル-N,N-ジフェニル-9-シクロヘキシル-9H-フルオレン-2-アミン66.7-N’-カルバゾリル-N,N-ジフェニル-9,9-ジ-n-オクチル-9H-フルオレン-2-アミン67.7-N’-フェノキサジイル-N,N-ジ4’-メチルフェニル-9,9-ジ-n-オクチル-9H-フルオレン-2-アミン68.7-N’-カルバゾリル-N,N-ジフェニル-9-メチル-9-エチル-9H-フルオレン-2-アミン69.7-N’-カルバゾリル-N,N-ジフェニル-9-メチル-9-n-プロピル-9H-フルオレン-2-アミン70.7-N’-フェノチアジイル-N,N-ジフェニル-9-メチル-9-n-プロピル-9H-フルオレン-2-アミン71.7-N’-カルバゾリル-N,N-ジフェニル-9-エチル-9-n-ヘキシル-9H-フルオレン-2-アミン72.7-N’-カルバゾリル-N,N-ジフェニル-9-エチル-9-シクロヘキシル-9H-フルオレン-2-アミン73.7-N’-カルバゾリル-N,N-ジフェニル-9-ベンジル-9H-フルオレン-2-アミン74.7-N’-カルバゾリル-N,N-ジフェニル-9,9-ジベンジル-9H-フルオレン-2-アミン75.7-N’-カルバゾリル-N,N-ジフェニル-9,9-ジ4’-メチルベンジル-9H-フルオレン-2-アミン76.7-N’-カルバゾリル-N,N-ジフェニル-9,9-ジ4’-メトキシベンジル-9H-フルオレン-2-アミン77.7-N’-カルバゾリル-N-フェニル-N-4’-メチルフェニル-9,9-ジベンジル-9H-フルオレン-2-アミン78.7-N’-カルバゾリル-N,N-ジ4’-メチルフェニル-9,9-ジベンジル-9H-フルオレン-2-アミン79.7-N’-カルバゾリル-N-フェニル-N-4’-メトキシフェニル-9,9-ジベンジル-9H-フルオレン-2-アミン80.7-N’-カルバゾリル-N-フェニル-N-4’-フェニルフェニル-9,9-ジベンジル-9H-フルオレン-2-アミン81.7-N’-カルバゾリル-N-フェニル-N-2’-ナフチル-9,9-ジベンジル-9H-フルオレン-2-アミン82.7-N’-フェノキサジイル-N-フェニル-N-4’-メチルフェニル-[0482]9,9-ジベンジル-9H-フルオレン-2-アミン83.7-N’-フェノチアジイル-N,N-ジ4’-メチルフェニル-9,9-ジベンジル-9H-フルオレン-2-アミン84.2,7-ジN-カルバゾリル-9,9-ジベンジル-9H-フルオレン85.2,7-ジN-カルバゾリル-9,9-ジ4’-メチルベンジル-9H-フルオレン86.2-N-カルバゾリル-7-N’-フェノチアジイル-9,9-ジベンジル-9H-フルオレン87.7-N’-カルバゾリル-N,N-ジフェニル-9-メチル-9-ベンジル-9H-フルオレン-2-アミン88.7-N’-フェノキサジイル-N,N-ジフェニル-9-エチル-9-ベンジル-9H-フルオレン-2-アミン89.7-N’-カルバゾリル-N,N-ジフェニル-9,9-ジフェニル-9H-フルオレン-2-アミン90.7-N’-カルバゾリル-N-フェニル-N-4’-メチルフェニル-9,9-ジフェニル-9H-フルオレン-2-アミン91.7-N’-カルバゾリル-N,N-ジ4’-メチルフェニル-9,9-ジフェニル-9H-フルオレン-2-アミン92.7-N’-カルバゾリル-N-フェニル-N-3’-メチルフェニル-9,9-ジ4’’-メチルフェニル-9H-フルオレン-2-アミン93.7-N’-カルバゾリル-N-フェニル-N-3’-メチルフェニル-9,9-ジ4’’-メトキシフェニル-9H-フルオレン-2-アミン94.7-N’-フェノキサジイル-N,N-ジ4’-メチルフェニル-9,9-ジフェニル-9H-フルオレン-2-アミン95.7-N’-フェノチアジイル-N,N-ジフェニル-9,9-ジフェニル-9H-フルオレン-2-アミン96.2,7-ジN’-カルバゾリル-9,9-ジ4’-メチルフェニル-9H-フルオレン97.2-N-カルバゾリル-7-N’-フェノキサジイル-9,9-ジフェニル-9H-フルオレン98.2-N-フェノキサジイル-7-N’-フェノチアジイル-9,9-ジフェニル-9H-フルオレン99.7-N’-カルバゾリル-N-フェニル-N-4’-メチルフェニル-9-メチル-9-フェニル-9H-フルオレン-2-アミン100.7-N’-カルバゾリル-N,N-ジフェニル-9-エチル-9-フェニル-9H-フルオレン-2-アミン正孔注入層、正孔輸送層の材料としては上記したものを用いることができるが、ポルフィリン化合物日本特許公開昭63-295695号公報などに開示されたもの、芳香族3級アミン化合物およびスチリルアミン化合物米国特許第4,127,412号明細書、日本特許公開昭53-27033号公報、同54-58445号公報、同55-79450号公報、同55-144250号公報、同56-119132号公報、同61-295558号公報、同61-98353号公報、同63-295695号公報などを参照、特に芳香族3級アミン化合物を用いることができる。また、米国特許第5,061,569号に記載されている2つの縮合芳香族環を分子内に有する、例えば4,4’-ビスN-1-ナフチル-N-フェニルアミノビフェニル以下、NPBと略称する、日本特許公開平4-308688号公報に記載されているトリフェニルアミンユニットが3個スターバースト型で連結された4,4’,4’’-トリスN-3-メチルフェニル-N-フェニルアミノトリフェニルアミン以下、MTDATAと略称するなどが挙げられる。上記のような化合物が陽極と発光層との間に位置し、発光層に接する場合、発光層と陰極との間に入る物質は、前記で示した化学式1~4で表される化合物のうち1種以上を含むことができる。本発明による有機発光素子において、前記陽極と発光層との間において蛍光発光効率がNPBの蛍光発光効率と等しいかそれより大きい化合物を含む有機物層は、p型ドーパントをさらに含むことができる。前記p型ドーパントとしてはF4-TCNQ、FeCl3などが挙げられるが、これらのみに限定されるものではない。前記F4-TCNQは、HOMOエネルギー準位が-8.53eVであり、LUMOエネルギー準位が-6.23eVであり、構造式は下記の通りである。本発明では、前記陽極と発光層との間において蛍光発光効率がNPBの蛍光発光効率と等しいかそれより大きい化合物を含む有機物層がp型ドーパントをさらに含むことにより、有機発光素子の駆動電圧を低下できるという特徴がある。本発明の好ましい形態として、電子を輸送する領域または陰極と有機層の界面領域に還元性ドーパントを含有する素子がある。本発明の一具体例において、電子を輸送する領域または陰極と有機層の界面領域に前記化学式1~4で表される化合物からなる群から選択された1種以上を含み、後述する還元性ドーパントをさらに含むことができる。ここで、還元性ドーパントとは、電子輸送性化合物を還元することができる物質と定義される。したがって、一定の還元性を有するものであれば様々なものが用いられ、例えば、アルカリ金属、アルカリ土類金属、希土類金属、アルカリ金属の酸化物、アルカリ金属のハロゲン化物、アルカリ土類金属の酸化物、アルカリ土類金属のハロゲン化物、希土類金属の酸化物または希土類金属のハロゲン化物、アルカリ金属の有機錯体、アルカリ土類金属の有機錯体、希土類金属の有機錯体からなる群から選択された少なくとも1つの物質を好ましく用いることができる。また、より具体的には、好ましい還元性ドーパントとしては、Na仕事関数:2.36eV、K仕事関数:2.28eV、Rb仕事関数:2.16eVおよびCs仕事関数:1.95eVからなる群から選択された少なくとも1つのアルカリ金属や、Ca仕事関数:2.9eV、Sr仕事関数:2.0~2.5eVおよびBa仕事関数:2.52eVからなる群から選択された少なくとも1つのアルカリ土類金属が挙げられるが、仕事関数が2.9eV以下であることが特に好ましい。これらのうち、より好ましい還元性ドーパントはK、RbおよびCsからなる群から選択された少なくとも1つのアルカリ金属であり、より好ましくは、RbまたはCsであり、最も好ましくは、Csである。これらのアルカリ金属は、特に還元能力が高く、電子注入域への比較的少量の添加により、有機発光素子における発光輝度の向上や長期寿命化が図られる。また、仕事関数が2.9eV以下である還元性ドーパントとして、これらの2種以上のアルカリ金属の組み合わせも好ましく、特にCsを含む組み合わせ、例えば、CsとNa、CsとK、CsとRbまたはCsとNaとKの組み合わせであることが好ましい。Csを組み合わせて含むことによって還元能力を効率的に発揮することができ、電子注入域への添加により、有機発光素子における発光輝度の向上や長期寿命化が図られる。また、前記還元性ドーパントとして、LiQ、NaQなどのようなアルカリ金属錯体を適用することもできる。前記還元性ドーパントの含量は、特に限定されず、当業者がその用途、特性に応じて適切に選択することができる。より具体的には、前記還元性ドーパントの含量は、電子輸送層を構成する物質の総重量を基準に0.01~90重量であってもよいが、これのみに限定されるものではない。本発明では、陰極と有機物層との間に絶縁体や半導体で構成される電子注入層をさらに設けることもできる。これにより、電流漏れを有効に防止して電子注入性を向上させることができる。このような絶縁体としては、アルカリ金属カルコゲニド、アルカリ土類金属カルコゲニド、アルカリ金属のハロゲン化物およびアルカリ土類金属のハロゲン化物からなる群から選択された少なくとも1つの金属化合物を用いることが好ましい。電子注入層がこれらのアルカリ金属カルコゲニドなどで構成されていれば、電子注入性をより向上できるという点で好ましい。具体的には、好ましいアルカリ金属カルコゲニドとしては、例えば、Li2O、LiO、Na2S、Na2Se、NaOなどが挙げられ、好ましいアルカリ土類金属カルコゲニドとしては、例えば、CaO、BaO、SrO、BeO、BaS、CaSeなどが挙げられる。また、好ましいアルカリ金属のハロゲン化物としては、例えば、LiF、NaF、KF、LiCl、KCl、NaClなどが挙げられる。また、好ましいアルカリ土類金属のハロゲン化物としては、例えば、CaF2、BaF2、SrF2、MgF2およびBeF2のようなフッ化物や、フッ化物以外のハロゲン化物が挙げられる。本発明による有機発光素子において、前記発光層は、燐光物質または蛍光物質を含むことができる。前記燐光物質は、グリーン燐光物質、レッド燐光物質、ブルー燐光物質などを含むことができるが、これらのみに限定されるものではない。陰極としては、仕事関数が小さい4eV以下金属、合金、電気伝導性化合物およびこれらの混合物を電極物質にするものが用いられる。このような電極物質の具体例としては、ナトリウム、ナトリウム-カリウム合金、マグネシウム、リチウム、マグネシウム銀合金、アルミニウム/酸化アルミニウム、アルミニウムリチウム合金、インジウム、希土類金属などが挙げられる。この陰極は、これらの電極物質を蒸着やスパッタリングなどの方法で薄膜を形成させることによって製造することができる。ここで、発光層からの発光を陰極から取り出す場合、陰極の発光に対する透過率は10より大きくすることが好ましい。また、陰極としてのシート抵抗は、数百Ω/□以下が好ましく、膜厚さは、通常、5nm~1μm、好ましくは5~200nmである。また、陰極を光の半透過半反射性の電極にする場合には、前記材料の膜厚さを調整することができる。例えば、本発明による有機発光素子は、スパッタリングsputteringや電子ビーム蒸発e-beamevaporationのようなPVDphysicalvapordeposition方法を利用し、基板上に金属または導電性を有する金属酸化物またはこれらの合金を蒸着して陽極を形成し、その上に正孔注入層、正孔輸送層、発光層および電子輸送層を含む有機物層を形成した後、その上に陰極として用いることができる物質を蒸着することによって製造されることができる。このような方法の他にも、基板上に陰極物質から有機物層、陽極物質を順に蒸着して有機発光素子を作ることもできる。前記有機物層は、正孔注入層、正孔輸送層、発光層および電子輸送層などを含む多層構造であってもよいが、これに限定されず、単層構造であってもよい。また、前記有機物層は、様々な高分子素材を用いて、蒸着法ではない溶媒工程solventprocess、例えば、スピンコーティング、ディップコーティング、ドクターブレード、スクリーン印刷、インクジェット印刷または熱転写法などの方法によってさらに少ない数の層に製造することができる。以下、実施例によって本発明をより詳しく説明する。但し、下記の実施例は本発明を例示するためのものであって、実施例によって本発明の範囲が限定されることは意図しない。実施例1~実施例24および比較例1~比較例8で用いた化合物は以下の通りである。上記の実施例および比較例で用いた正孔注入材料であるcp2~cp5の蛍光発光効率の測定のために、ガラス基板上に真空状態で熱を加え、cp2~cp5の各々を100nmの厚さに蒸着した。Cp2~cp5が各々100nm蒸着された膜を400Wキセノンランプを光源にして350nm波長の光を照射し、PLスペクトルを得て図2に示す。図2において、NPBであるcp2が蒸着された試片の最大PLスペクトル強度よりcp3~cp5の最大PLスペクトル強度が高いことが分かる。<実施例1>ガラス基板上に正孔注入電極として透明電極IndiumTinOxideを100nmの厚さに蒸着し、酸素プラズマ処理を30mtorr圧力において80wで30秒間行った。その上に真空状態で熱を加え、[cp1]を30nmの厚さに蒸着した。その上に正孔注入層としてNPBである[cp2]を100nmの厚さに蒸着した。その上に発光層として[cp6]を30nmの厚さに蒸着し、発光ドーパントとして[cp7]を16ドーピングした。次に、その上に電子輸送および注入層として化学式1に属する[cp8]を20nmの厚さに蒸着し、その上に電子注入層としてLiFを1nmの厚さに蒸着し、その上に電子注入電極としてアルミニウムAlを150nmの厚さに蒸着して、有機発光素子を製作した。<実施例2>実施例1において、正孔輸送層として、NPBである[cp2]の代わりに化学式4に属する[cp3]を用いたことを除いては、実施例1と同様の方法によって有機発光素子を製造した。<実施例3>実施例1において、正孔輸送層として、NPBである[cp2]の代わりに化学式10に属する[cp4]を用いたことを除いては、実施例1と同様の方法によって有機発光素子を製造した。<実施例4>実施例1において、正孔輸送層として、NPBである[cp2]の代わりに化学式11に属する[cp5]を用いたことを除いては、実施例1と同様の方法によって有機発光素子を製造した。<実施例5>実施例1において、電子輸送層として、化学式1に属する[cp8]と[cp11]を1:1の比率で混合して20nmの厚さに蒸着したことを除いては、実施例1と同様の方法によって有機発光素子を製造した。<実施例6>実施例2において、電子輸送層として、化学式1に属する[cp8]と[cp11]を1:1の比率で混合して20nmの厚さに蒸着したことを除いては、実施例2と同様の方法によって有機発光素子を製造した。<実施例7>実施例3において、電子輸送層として、化学式1に属する[cp8]と[cp11]を1:1の比率で混合して20nmの厚さに蒸着したことを除いては、実施例3と同様の方法によって有機発光素子を製造した。<実施例8>実施例4において、電子輸送層として、化学式1に属する[cp8]と[cp11]を1:1の比率で混合して20nmの厚さに蒸着したことを除いては、実施例4と同様の方法によって有機発光素子を製造した。<実施例9>実施例1において、電子輸送層として、化学式3に属する[cp9]を20nmの厚さに蒸着したことを除いては、実施例1と同様の方法によって有機発光素子を製造した。<実施例10>実施例2において、電子輸送層として、化学式3に属する[cp9]を20nmの厚さに蒸着したことを除いては、実施例2と同様の方法によって有機発光素子を製造した。<実施例11>実施例3において、電子輸送層として、化学式3に属する[cp9]を20nmの厚さに蒸着したことを除いては、実施例3と同様の方法によって有機発光素子を製造した。<実施例12>実施例4において、電子輸送層として、化学式3に属する[cp9]を20nmの厚さに蒸着したことを除いては、実施例4と同様の方法によって有機発光素子を製造した。<実施例13>実施例9において、電子輸送層として、化学式3に属する[cp9]と[cp11]を1:1の比率で混合して20nmの厚さに蒸着したことを除いては、実施例9と同様の方法によって有機発光素子を製造した。<実施例14>実施例10において、電子輸送層として、化学式3に属する[cp9]と[cp11]を1:1の比率で混合して20nmの厚さに蒸着したことを除いては、実施例10と同様の方法によって有機発光素子を製造した。<実施例15>実施例11において、電子輸送層として、化学式3に属する[cp9]と[cp11]を1:1の比率で混合して20nmの厚さに蒸着したことを除いては、実施例11と同様の方法によって有機発光素子を製造した。<実施例16>実施例12において、電子輸送層として、化学式3に属する[cp9]と[cp11]を1:1の比率で混合して20nmの厚さに蒸着したことを除いては、実施例12と同様の方法によって有機発光素子を製造した。<実施例17>実施例1において、電子輸送層として、化学式4に属する[cp10]を20nmの厚さに蒸着したことを除いては、実施例1と同様の方法によって有機発光素子を製造した。<実施例18>実施例2において、電子輸送層として、化学式4に属する[cp10]を20nmの厚さに蒸着したことを除いては、実施例2と同様の方法によって有機発光素子を製造した。<実施例19>実施例3において、電子輸送層として、化学式4に属する[cp10]を20nmの厚さに蒸着したことを除いては、実施例3と同様の方法によって有機発光素子を製造した。<実施例20>実施例4において、電子輸送層として、化学式4に属する[cp10]を20nmの厚さに蒸着したことを除いては、実施例4と同様の方法によって有機発光素子を製造した。<実施例21>実施例9において、電子輸送層として、化学式4に属する[cp10]と[cp11]を1:1の比率で混合して20nmの厚さに蒸着したことを除いては、実施例9と同様の方法によって有機発光素子を製造した。<実施例22>実施例10において、電子輸送層として、化学式4に属する[cp10]と[cp11]を1:1の比率で混合して20nmの厚さに蒸着したことを除いては、実施例10と同様の方法によって有機発光素子を製造した。<実施例23>実施例11において、電子輸送層として、化学式4に属する[cp10]と[cp11]を1:1の比率で混合して20nmの厚さに蒸着したことを除いては、実施例11と同様の方法によって有機発光素子を製造した。<実施例24>実施例12において、電子輸送層として、化学式4に属する[cp10]と[cp11]を1:1の比率で混合して20nmの厚さに蒸着したことを除いては、実施例12と同様の方法によって有機発光素子を製造した。<実施例25>実施例5において、電子輸送層として、化学式3に属する[cp14]と[cp11]を1:1の比率で混合して20nmの厚さに蒸着したことを除いては、実施例5と同様の方法によって有機発光素子を製造した。<実施例26>実施例6において、電子輸送層として、化学式3に属する[cp14]と[cp11]を1:1の比率で混合して20nmの厚さに蒸着したことを除いては、実施例6と同様の方法によって有機発光素子を製造した。<実施例27>実施例7において、電子輸送層として、化学式3に属する[cp15]と[cp11]を1:1の比率で混合して20nmの厚さに蒸着したことを除いては、実施例7と同様の方法によって有機発光素子を製造した。<実施例28>実施例8において、電子輸送層として、化学式3に属する[cp15]と[cp11]を1:1の比率で混合して20nmの厚さに蒸着したことを除いては、実施例8と同様の方法によって有機発光素子を製造した。<実施例29>実施例5において、電子輸送層として、化学式3に属する[cp16]と[cp11]を1:1の比率で混合して20nmの厚さに蒸着したことを除いては、実施例5と同様の方法によって有機発光素子を製造した。<実施例30>実施例6において、電子輸送層として、化学式3に属する[cp16]と[cp11]を1:1の比率で混合して20nmの厚さに蒸着したことを除いては、実施例6と同様の方法によって有機発光素子を製造した。<実施例31>実施例7において、電子輸送層として、化学式4に属する[cp17]と[cp11]を1:1の比率で混合して20nmの厚さに蒸着したことを除いては、実施例7と同様の方法によって有機発光素子を製造した。<実施例32>実施例8において、電子輸送層として、化学式4に属する[cp17]と[cp11]を1:1の比率で混合して20nmの厚さに蒸着したことを除いては、実施例8と同様の方法によって有機発光素子を製造した。<実施例33>実施例5において、電子輸送層として、化学式4に属する[cp18]と[cp11]を1:1の比率で混合して20nmの厚さに蒸着したことを除いては、実施例5と同様の方法によって有機発光素子を製造した。<実施例34>実施例6において、電子輸送層として、化学式4に属する[cp18]と[cp11]を1:1の比率で混合して20nmの厚さに蒸着したことを除いては、実施例6と同様の方法によって有機発光素子を製造した。<実施例35>実施例7において、電子輸送層として、化学式4に属する[cp19]と[cp11]を1:1の比率で混合して20nmの厚さに蒸着したことを除いては、実施例7と同様の方法によって有機発光素子を製造した。<実施例36>実施例8において、電子輸送層として、化学式4に属する[cp19]と[cp11]を1:1の比率で混合して20nmの厚さに蒸着したことを除いては、実施例8と同様の方法によって有機発光素子を製造した。<比較例1>実施例1において、電子輸送層として、[cp11]を20nmの厚さに蒸着したことを除いては、実施例1と同様の方法によって有機発光素子を製造した。<比較例2>実施例2において、電子輸送層として、[cp11]を20nmの厚さに蒸着したことを除いては、実施例2と同様の方法によって有機発光素子を製造した。<比較例3>実施例3において、電子輸送層として、[cp11]を20nmの厚さに蒸着したことを除いては、実施例3と同様の方法によって有機発光素子を製造した。<比較例4>実施例4において、電子輸送層として、[cp11]を20nmの厚さに蒸着したことを除いては、実施例4と同様の方法によって有機発光素子を製造した。<比較例5>実施例1において、電子輸送層として、[cp12]を20nmの厚さに蒸着したことを除いては、実施例1と同様の方法によって有機発光素子を製造した。<比較例6>実施例2において、電子輸送層として、[cp12]を20nmの厚さに蒸着したことを除いては、実施例2と同様の方法によって有機発光素子を製造した。<比較例7>実施例3において、電子輸送層として、[cp12]を20nmの厚さに蒸着したことを除いては、実施例3と同様の方法によって有機発光素子を製造した。<比較例8>実施例4において、電子輸送層として、[cp12]を20nmの厚さに蒸着したことを除いては、実施例4と同様の方法によって有機発光素子を製造した。製作された素子の電流密度20mA/cm2において測定した素子特性は下記の表1に示す。上記の表において、比較例1~比較例8のCIE-x座標はいずれも0.33~0.34の範囲であり、実施例1~実施例24のCIE-x座標が0.36~0.37の範囲に入ることに比較すると、発光スペクトルが短波長側に移動していると見られる。しかし、図3から図8に示す実際の発光スペクトルを比較してみると、短波長側において、実施例1~実施例24の場合に比べて比較例1~比較例8の場合が短波長側に小さい発光ピークPeakがあることを分かり、これは、蛍光発光効率がNPBと等しいか高い物質が正孔輸送物質として陽極と発光層との間に位置し、発光層と接する場合に、自己発光していることを示す。このため、色座標においてCIE-xが低い数値が出るのである。比較例1~比較例8の場合と比較し、化学式1~4に属する物質を発光層と陰極との間に電子輸送物質として混合されるか単独で入った実施例1~実施例24では、比較例1~比較例8のような短波長側の正孔輸送物質の発光現象が現れず、素子の発光効率も10倍近く向上する結果を見ることができる。"